(57)【要約】  表面改質剤と、エアロゾルを用いてカリウムでドープされた熱分解シリカとを反応させることにより製造された、カリウムでドープされた疎水性の熱分解シリカ。前記熱分解シリカは、シリコーンゴム中で充填剤として使用されてよい。【特許請求の範囲】
【請求項１】
火炎酸化又は、有利には火炎加水分解の方法において熱分解により製造され、かつ、カリウム０．０００００１〜４０質量％でドープされている疎水性二酸化ケイ素。
【請求項２】
以下のグループからの１つ以上の化合物：
ａ）（ＲＯ）3Ｓｉ（ＣnＨ2n+1）及び（ＲＯ）3Ｓｉ（ＣnＨ2n-1）のタイプのオルガノシラン
Ｒ＝アルキル
ｎ＝１〜２０
ｂ）Ｒ′x（ＲＯ）yＳｉ（ＣnＨ2n+1）及びＲ′x（ＲＯ）yＳｉ（ＣnＨ2n-1）のタイプのオルガノシラン
Ｒ＝アルキル
Ｒ′＝アルキル
Ｒ′＝シクロアルキル
ｎ＝１〜２０
ｘ＋ｙ＝３
ｘ＝１、２
ｙ＝１、２
ｃ）Ｘ3Ｓｉ（ＣnＨ2n+1）及びＸ3Ｓｉ（ＣnＨ2n-1）のタイプのハロオルガノシラン
Ｘ＝Ｃｌ、Ｂｒ
ｎ＝１〜２０
ｄ）Ｘ2（Ｒ′）Ｓｉ（ＣnＨ2n+1）及びＸ2（Ｒ′）Ｓｉ（ＣnＨ2n-1）のタイプのハロオルガノシラン
Ｘ＝Ｃｌ、Ｂｒ
Ｒ′＝アルキル
Ｒ′＝シクロアルキル
ｎ＝１〜２０
ｅ）Ｘ（Ｒ′）2Ｓｉ（ＣnＨ2n+1）及びＸ（Ｒ′）2Ｓｉ（ＣnＨ2n-1）のタイプのハロオルガノシラン
Ｘ＝Ｃｌ、Ｂｒ
Ｒ′＝アルキル
Ｒ′＝シクロアルキル
ｎ＝１〜２０
ｆ）（ＲＯ）3Ｓｉ（ＣＨ2）m−Ｒ′のタイプのオルガノシラン
Ｒ＝アルキル
ｍ＝０．１〜２０
Ｒ′＝メチル、アリール（例えば−Ｃ6Ｈ5、置換したフェニル残基）
−Ｃ4Ｆ9、ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０
かつ
Ｒ＝アルキル、例えばメチル、エチル、プロピル、ブチル
−ＳＨ
−ＮＲ′Ｒ′′Ｒ′′′（Ｒ′＝アルキル、アリール、Ｒ′′＝Ｈ、アルキル、アリール；Ｒ′′′＝Ｈ、アルキル、アリール、ベンジル、Ｃ2Ｈ4ＮＲ′′′′Ｒ′′′′′、その際Ｒ′′′′＝Ａ、アルキル、かつＲ′′′′′＝Ｈ、アルキル）
ｇ）（Ｒ′′）x（ＲＯ）yＳｉ（ＣＨ2）m−Ｒ′のタイプのオルガノシラン
Ｒ′′＝アルキル        ｘ＋ｙ＝２
＝シクロアルキル  ｘ＝１、２
ｙ＝１、２
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2、
−ＮＨ2、−Ｎ3、−ＳＣＮ、−ＣＨ＝ＣＨ2、−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０
かつ
Ｒ＝アルキル、例えばメチル、エチル、プロピル、ブチル
−ＳＨ
−ＮＲ′Ｒ′′Ｒ′′′（Ｒ′＝アルキル、アリール、Ｒ′′＝Ｈ、アルキル、アリール；Ｒ′′′＝Ｈ、アルキル、アリール、ベンジル、Ｃ2Ｈ4ＮＲ′′′′Ｒ′′′′′、その際Ｒ′′′′＝Ａ、アルキル、かつＲ′′′′′＝Ｈ、アルキル）
ｈ）Ｘ3Ｓｉ（ＣＨ2）m−Ｒ′のタイプのハロオルガノシラン
Ｘ＝Ｃｌ、Ｂｒ
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、
−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０、
かつ
Ｒ＝アルキル、例えばメチル、エチル、プロピル、ブチル
−ＳＨ
ｉ）（Ｒ）Ｘ2Ｓｉ（ＣＨ2）m−Ｒ′のタイプのハロオルガノシラン
Ｘ＝Ｃｌ、Ｂｒ
Ｒ＝アルキル、例えばメチル、エチル、プロピル
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、
−Ｎ−（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０
かつ
Ｒ＝アルキル、例えばメチル、エチル、プロピル、ブチル
−ＳＨ
ｊ）（Ｒ）2ＸＳｉ（ＣＨ2）m−Ｒ′のタイプのハロオルガノシラン
Ｘ＝Ｃｌ、Ｂｒ
Ｒ＝アルキル
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０
かつ
Ｒ＝アルキル、例えばメチル、エチル、プロピル、ブチル
−ＳＨ
ｋ）
【化１】
2008520531.tif 000011
のタイプのシラザン
Ｒ＝アルキル
Ｒ′＝アルキル、ビニル
ｌ）Ｄ３、Ｄ４、Ｄ５のタイプの環式ポリシロキサン、例えばオクタメチルシクロテトラシロキサン＝Ｄ４
【化２】
2008520531.tif 000012
ｍ）次のタイプのポリシロキサンまたはシリコーンオイル
【化３】
2008520531.tif 000013
Ｒ＝アルキル、アリール、（ＣＨ2）n−ＮＨ2、Ｈ
Ｒ′＝アルキル、アリール、（ＣＨ2）n−ＮＨ2、Ｈ
Ｒ′′＝アルキル、アリール、（ＣＨ2）n−ＮＨ2、Ｈ
Ｒ′′′＝アルキル、アリール、（ＣＨ2）n−ＮＨ2、Ｈ
で表面改質されていることを特徴とする、請求項１記載の、エアロゾルを用いてカリウムでドープされ、熱分解により製造された、疎水性の又は表面改質された二酸化ケイ素。
【請求項３】
請求項１又は２記載の表面改質した二酸化ケイ素の製造方法において、エアロゾルを用いてカリウムでドープされ、熱分解により製造された二酸化ケイ素を、適した混合容器中に配置し、強力な混合下で前記二酸化ケイ素に、場合により最初に水及び／又は希酸で、次いで表面改質剤又は複数の表面改質剤の混合物で吹付け、そして場合により混合を更に１５〜３０分間継続し、この後に１００〜４００℃の温度で１〜６時間の間熱処理することを特徴とする、請求項１又は２記載の表面改質した二酸化ケイ素の製造方法。
【請求項４】
請求項１又は２記載のエアロゾルを用いてカリウムでドープされ、熱分解により製造され、表面改質された二酸化ケイ素の製造方法において、酸素を排除して、前記二酸化ケイ素を可能な限り均質に表面改質剤と混合し、この混合物を、不活性ガスと一緒に、２００〜８００℃、有利には４００〜６００℃の温度に、連続的な単流方法において、垂直管形加熱炉の形にある処理室中で加熱し、この固体状及びガス状の反応生成物を相互に分離し、次いでこの固体状生成物を場合により脱酸及び乾燥することを特徴とする、請求項１又は２記載のエアロゾルを用いてカリウムでドープされ、熱分解により製造され、表面改質された二酸化ケイ素の製造方法。
【請求項５】
請求項１又は２記載の表面改質した二酸化ケイ素のシリコーンゴム中での使用。
【請求項６】
請求項１又は２記載のエアロゾルを用いてカリウムでドープされた疎水性の熱分解シリカを充填剤として含有することを特徴とする、シリコーンゴム。
【請求項７】
前記充填剤が、火炎酸化又は火炎加水分解の方法において熱分解により製造され、かつ、ドーピング物質０．０００００１〜４０質量％でドープされている酸化物であり、このドープされた酸化物のＢＥＴ表面積が１０〜１０００ｍ2／ｇであり、かつこの熱分解酸化物のＤＢＰ吸収量が、検出可能でないか又はこの熱分解シリカの通常の値の８５％未満であることを特徴とする、請求項６記載のシリコーンゴム。
【請求項８】
シリコーンゴムがＬＳＲシリコーンゴムであることを特徴とする、請求項６又は７記載のシリコーンゴム。
【発明の詳細な説明】
【技術分野】
【０００１】
本発明は、疎水性シリカ、この製造方法及びシリコーンゴム中でのこの使用に関する。
【０００２】
疎水化した熱分解シリカをシリコーンゴム中で充填剤として使用することは公知である（DE 199 43 666 A1）。
【０００３】
US 6,331,588は、熱分解シリカを充填剤として含有するＬＳＲシリコーンゴムを記載している。シラノール基のシリコーンゴムのレオロジー特性に対する不所望な影響を避けるために、US 6,331,588によると熱分解シリカの表面を疎水性にする必要がある。
【０００４】
この先行技術によれば、ＬＳＲ（液状シリコーンゴム）の場合には、親水性シリカをin situで疎水化し、同時に極めて高い剪断力にさらし、それによりその粘度及び降伏価を低下させるか、又は予め疎水化されたシリカを同じ理由で高い剪断力にさらす。
【０００５】
エアロゾルを用いてカリウムでドープした親水性二酸化ケイ素（シリカ）は、DE 19650500 A1から公知である。
【０００６】
カリウムでドープした、表面改質した二酸化ケイ素は、一般的にEP 1236773 A2から公知である。ここで使用されるＫＣｌ溶液は０．５ＫＣｌの濃度を有する。前記親水性二酸化水素のＫ含量は、３００μｇ／ｇである。特殊に設計された表面改質した、カリウムドープした二酸化ケイ素は、EP 1236773 A2に記載されていない。
【０００７】
本発明は、火炎酸化又は、有利には火炎加水分解の方法において熱分解により製造され、かつ、カリウム０．０００００１〜４０質量％でドープされている疎水性二酸化ケイ素を提供する。
【０００８】
本発明の一実施態様において、前記のドープされた酸化物のＢＥＴ表面積は、１０〜１０００ｍ2／ｇであってよく、かつ前記熱分解酸化物のＤＢＰ吸収量は、検出可能でないか又はこの熱分解シリカの通常の値の８５％未満であってよい。
【０００９】
本発明の有利な一実施態様において、ドーピングのために使用されるカリウムの量は、１〜２００００ｐｐｍの範囲にあってよい。特に、前記二酸化ケイ素のカリウム含量は、この表面改質前に、Ｋ2Ｏの形で０．１５〜０．３２質量％であってよい。
【００１０】
前記シリカの疎水性の性質は、表面改質の手段により確立されてよい。
【００１１】
この表面改質は、次のグループの１つ以上の化合物を用いて実施されてよい：
ａ）（ＲＯ）3Ｓｉ（ＣnＨ2n+1）及び（ＲＯ）3Ｓｉ（ＣnＨ2n-1）のタイプのオルガノシラン
Ｒ＝アルキル、例えばメチル、エチル、ｎ−プロピル、イソプロピル、ブチル
ｎ＝１〜２０
ｂ）Ｒ′x（ＲＯ）yＳｉ（ＣnＨ2n+1）及びＲ′x（ＲＯ）yＳｉ（ＣnＨ2n-1）のタイプのオルガノシラン
Ｒ＝アルキル、例えばメチル、エチル、ｎ−プロピル、イソプロピル、ブチル
Ｒ′＝アルキル、例えばメチル、エチル、ｎ−プロピル、イソプロピル、ブチル
Ｒ′＝シクロアルキル
ｎ＝１〜２０
ｘ＋ｙ＝３
ｘ＝１、２
ｙ＝１、２
ｃ）Ｘ3Ｓｉ（ＣnＨ2n+1）及びＸ3Ｓｉ（ＣnＨ2n-1）のタイプのハロオルガノシラン
Ｘ＝Ｃｌ、Ｂｒ
ｎ＝１〜２０
ｄ）Ｘ2（Ｒ′）Ｓｉ（ＣnＨ2n+1）及びＸ2（Ｒ′）Ｓｉ（ＣnＨ2n-1）のタイプのハロオルガノシラン
Ｘ＝Ｃｌ、Ｂｒ
Ｒ′＝アルキル、例えばメチル、エチル、ｎ−プロピル、イソプロピル、ブチル
Ｒ′＝シクロアルキル
ｎ＝１〜２０
ｅ）Ｘ（Ｒ′）2Ｓｉ（ＣnＨ2n+1）及びＸ（Ｒ′）2Ｓｉ（ＣnＨ2n-1）のタイプのハロオルガノシラン
Ｘ＝Ｃｌ、Ｂｒ
Ｒ′＝アルキル、例えばメチル、エチル、
Ｒ′＝シクロアルキル、ｎ−プロピル、イソプロピル、ブチル
ｎ＝１〜２０
ｆ）（ＲＯ）3Ｓｉ（ＣＨ2）m−Ｒ′のタイプのオルガノシラン
Ｒ＝アルキル、例えばメチル、エチル、プロピル
ｍ＝０．１〜２０
Ｒ′＝メチル、アリール（例えば−Ｃ6Ｈ5、置換したフェニル残基）
−Ｃ4Ｆ9、ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ（ＣＨ2）5、
−ＮＨ−ＣＯＯ−ＣＨ3、−ＮＨ−ＣＯＯ−ＣＨ2−ＣＨ3、−ＮＨ（ＣＨ2）3Ｓｉ（ＯＲ）3
−Ｓx（ＣＨ2）3Ｓｉ（ＯＲ）3、その際、Ｘ＝１〜１０、かつＲ＝アルキル、例えばメチル、エチル、プロピル、ブチル
−ＳＨ
−ＮＲ′Ｒ′′Ｒ′′′（Ｒ′＝アルキル、アリール、Ｒ′′＝Ｈ、アルキル、アリール、Ｒ′′′＝Ｈ、アルキル、アリール、ベンジル、Ｃ2Ｈ4ＮＲ′′′′ＮＲ′′′′′、その際、Ｒ′′′′＝Ａ、アルキル、及びＲ′′′′′＝Ｈ、アルキル）
ｇ）（Ｒ′′）x（ＲＯ）yＳｉ（ＣＨ2）m−Ｒ′のタイプのオルガノシラン
Ｒ′′＝アルキル          ｘ＋ｙ＝２
＝シクロアルキル    ｘ＝１、２
ｙ＝１、２
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０、かつＲ＝メチル、エチル、プロピル、ブチル
−ＳＨ  −ＮＲ′Ｒ′′Ｒ′′′（Ｒ′＝アルキル、アリール、Ｒ′′＝Ｈ、アルキル、アリール；Ｒ′′′＝Ｈ、アルキル、アリール、ベンジル、Ｃ2Ｈ4ＮＲ′′′′Ｒ′′′′′、その際Ｒ′′′′＝Ａ、アルキル、かつＲ′′′′′＝Ｈ、アルキル）
ｈ）Ｘ3Ｓｉ（ＣＨ2）m−Ｒ′のタイプのハロオルガノシラン
Ｘ＝Ｃｌ、Ｂｒ
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2、
−ＮＨ2、−Ｎ3、−ＳＣＮ、−ＣＨ＝ＣＨ2、
−ＮＨ−ＣＨ2−ＣＨ2−ＮＨ2
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx（ＣＨ2）3Ｓｉ（ＯＲ）3、その際、Ｘ＝１〜１０、かつＲ＝メチル、エチル、プロピル、ブチル
−ＳＨ
ｉ）（Ｒ）Ｘ2Ｓｉ（ＣＨ2）m−Ｒ′のタイプのハロオルガノシラン
Ｘ＝Ｃｌ、Ｂｒ
Ｒ＝アルキル、例えばメチル、エチル、プロピル
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
その際Ｒ＝メチル、エチル、プロピル、ブチル
−Ｓx−（ＣＨ2）3Ｓｉ（ＯＲ）3、その際、Ｒ＝メチル、エチル、プロピル、ブチル、かつＸ＝１〜１０
−ＳＨ
ｊ）（Ｒ）2ＸＳｉ（ＣＨ2）m−Ｒ′のタイプのハロオルガノシラン
Ｘ＝Ｃｌ、Ｂｒ
Ｒ＝アルキル、例えばメチル、エチル、プロピル、ブチル
ｍ＝０．１〜２０
Ｒ′＝メチル、アリール（例えば−Ｃ6Ｈ5、置換したフェニル残基）
−Ｃ4Ｆ9、−ＯＣＦ2−ＣＨＦ−ＣＦ3、−Ｃ6Ｆ13、−Ｏ−ＣＦ2−ＣＨＦ2
−ＮＨ2、−Ｎ3、−ＳＣＮ、−ＣＨ＝ＣＨ2、−ＮＨ−ＣＨ2−ＣＨ2−ＮＨ2、
−Ｎ（ＣＨ2−ＣＨ2−ＮＨ2）2
−ＯＯＣ（ＣＨ3）Ｃ＝ＣＨ2
−ＯＣＨ2−ＣＨ（Ｏ）ＣＨ2
−ＮＨ−ＣＯ−Ｎ−ＣＯ−（ＣＨ2）5
−ＮＨ−ＣＯＯ−ＣＨ3、−ＮＨ−ＣＯＯ−ＣＨ2−ＣＨ3、−ＮＨ−（ＣＨ2）3Ｓｉ（ＯＲ）3
−Ｓx−（ＣＨ2）3Ｓｉ（ＯＲ）3、その際、Ｘ＝１〜１０、かつＲ＝メチル、エチル、プロピル、ブチル
−ＳＨ
ｋ）
【化１】
2008520531.tif 000002
のタイプのシラザン
Ｒ＝アルキル
Ｒ′＝アルキル、ビニル
ｌ）Ｄ３、Ｄ４、Ｄ５のタイプの環式ポリシロキサン、その際、Ｄ３、Ｄ４、及びＤ５は、−Ｏ−Ｓｉ（ＣＨ3）2−のタイプの単位３、４または５つを有する、環式ポリシロキサンとして理解される。
例えば、オクタメチルシクロテトラシロキサン＝Ｄ４
【化２】
2008520531.tif 000003
ｍ）次のタイプのポリシロキサン又はシリコーンオイル
【化３】
2008520531.tif 000004
Ｒ＝アルキル、例えばＣnＨ2n+1、その際、ｎは１〜２０であり、アリール、例えばフェニル及び置換されたフェニル残基、（ＣＨ2）n−ＮＨ2、Ｈ
Ｒ′＝アルキル、例えばＣnＨ2n+1、その際、ｎは１〜２０であり、アリール、例えばフェニル及び置換されたフェニル残基、（ＣＨ2）n−ＮＨ2、Ｈ
Ｒ′′＝アルキル、例えばＣnＨ2n+1、その際、ｎは１〜２０であり、アリール、例えばフェニル及び置換されたフェニル残基、（ＣＨ2）n−ＮＨ2、Ｈ
Ｒ′′′＝アルキル、例えばＣnＨ2n+1、その際、ｎは１〜２０であり、アリール、例えばフェニル及び置換されたフェニル残基、（ＣＨ2）n−ＮＨ2、Ｈ。
【００１２】
本発明は更に、本発明による、表面改質され、カリウムドープされ、熱分解により製造された二酸化ケイ素の製造方法であって、この熱分解により製造され、エアロゾルを用いてカリウムでドープされた二酸化ケイ素を、適した混合容器中に配置し、強力な混合下で前記二酸化ケイ素に、場合により最初に水及び／又は希酸で、次いで表面改質剤又は複数の表面改質剤の混合物で吹付け、そして場合により混合を更に１５〜３０分間継続し、この後に１００〜４００℃の温度で１〜６時間の間熱処理（tempering）することにより特徴付けられる製造方法を提供する。
【００１３】
使用される水は、酸、例えば塩酸を用いてｐＨ値７〜１に酸性化されてよい。使用される表面改質剤は、適した溶媒、例えばエタノール中に溶解されていてよい。前記混合及び／又は熱処理は、保護ガス雰囲気、例えば窒素中で実施されてよい。
【００１４】
本発明は更に、本発明による、エアロゾルを用いてカリウムでドープされた、表面改質された、熱分解により製造された二酸化ケイ素の製造方法において、酸素を排除して、前記二酸化ケイ素を可能な限り均質に表面改質剤と混合し、この混合物を、少量の蒸気と一緒に、そして場合により不活性ガスと一緒に、２００〜８００℃、有利には４００〜６００℃の温度に、連続的な単流方法（uniflow process）において、垂直管形加熱炉の形にある処理室中で加熱し、この固体状及びガス状の反応生成物を相互に分離し、次いでこの固体状生成物を場合により脱酸及び乾燥することを特徴とする、エアロゾルを用いてカリウムでドープされた、表面改質された、熱分解により製造された二酸化ケイ素の製造方法を提供する。
【００１５】
エアロゾルを用いてカリウムでドープされた、熱分解により製造された二酸化ケイ素は、エアロゾルを火炎、例えば火炎加水分解を用いて熱分解二酸化ケイ素を製造するために使用される火炎中に公知の方法で供給し、このエアロゾルを均質に、火炎酸化又は火炎加水分解のガス混合物とのこの反応前に混合し、このエアロゾル／ガス混合物を完全に火炎中で反応させ、そしてこの生じるカリウムドープした、熱分解により製造された二酸化ケイ素をガス流から公知の方法で分離することにより製造されてよく、この際、前記エアロゾルの出発材料として、カリウム塩を含有する塩の溶液又は懸濁液が使用され、このエアロゾルは、２成分ノズルを用いた噴霧により又はエアロゾル発生器により、有利には超音波方法により、又は様々な種類のエアロゾル産生手段により製造される。
【００１６】
前記の塩化カリウム水溶液は、塩化カリウム２．４〜９．０質量％の濃度を有してよい。
【００１７】
熱分解二酸化ケイ素の製造のための火炎加水分解の方法は、Ullmanns Enzyklopaedie der technischen Chemie, 第4版, 21巻, 464頁から公知である。エアロゾルを用いてドープされた、熱分解により製造された二酸化ケイ素の製造方法は、DE 19650500から公知である。
【００１８】
前記エアロゾル中での前記ドーピング成分の微細な分配及び引き続く火炎加水分解における高温（１０００〜２４００℃）の結果、その際前記ドーピング成分は特定の条件下で更に粉砕及び／又は溶融されるが、このドーピング媒体は熱分解二酸化ケイ素の形成の間にガス相中で微細に分割された状態で存在し、この結果前記ドーピング成分の熱分解により製造された二酸化ケイ素中への均質な混和が可能になる。しかしながら、出発材料の塩及びこの方法が実施される様式の適した選択により、均質な分配を達成することも可能である。
【００１９】
本発明は更に、本発明によるエアロゾルを用いてカリウムでドープされた疎水性の熱分解シリカを充填剤として含有することを特徴とする、シリコーンゴムを提供する。
【００２０】
本発明による疎水性の熱分解二酸化ケイ素がシリコーンゴム中に混和される場合には、このシリコーンゴムの完全に新規な特性が得られる。
【００２１】
添加されたカリウムのために、前記熱分解二酸化ケイ素の形態は、この一次粒子の相互成長（intergrowth）のより低い程度、そして従ってより低いストラクチャーが達成されるように変更される。この二酸化ケイ素は、DE 19650500により製造されてよい。
【００２２】
前記二酸化ケイ素の疎水化はまた、大量の大きな表面積を有する熱分解二酸化ケイ素の混和を可能にし、この結果として優れたレオロジー特性が意外にも達成されてよく、かつこの加硫物は予期できない高い透明度及び機械的特性を示す。エラストマー適用のためには、４０００００〜６０００００の分子量を有するポリジメチルシロキサンが使用されてよく、前記ポリジメチルシロキサンは、調節剤、例えばヘキサメチル−又はジビニルテトラメチル−ジシロキサンの添加により製造され、かつ相応する末端基を有する。加硫挙動及び同様に引裂強さ（tear growth resistance）をも改善するために、ビニルメチルジクロロシラン（ＶＭＱ）を添加することによって少量（＜１％）のビニル基をしばしば置換基として主鎖中に導入してよい。
【００２３】
ＨＴＶシリコーンゴムは、透明の、高度に粘性のある、自体潮解性の、約１００００つのＳｉＯ単位の鎖長を有する、１５〜３０ｋＰａｓの粘度を有するシリコーンポリマーを意味するものと理解される。架橋剤、充填剤、触媒、着色顔料、付着防止剤、可塑剤、付着促進剤は、前記シリコーンゴムの更なる構成成分として使用される。
【００２４】
熱加硫の場合には、この処理温度は典型的には約１４０〜２３０℃の範囲にあり、その一方で冷加硫は、２０〜７０℃の温度で実施される。加硫においては、過酸化物架橋、付加架橋、及び縮合架橋が区別される。
【００２５】
過酸化物加硫は、フリーラジカル反応機構を通じて進行し、前記機構においては、過酸化物が温度の作用下で、ポリシロキサンのビニル基又はメチル基に取り付くラジカルへと分解し、ここで、次いで別のポリシロキサン鎖に取り付き、従って空間的な架橋を生じる新規のラジカルを産生する。２つのラジカルの再結合、又は架橋度の上昇に伴って次第に制限される鎖の易動度は、架橋反応の停止を生じる。過酸化物架橋の場合には、様々な過酸化物が、架橋の速度を加工特異的な加工条件に適合すべく、加工方法（例えば、押出、射出成形、圧縮成形）に応じて使用される。例えば、極めて高い架橋速度が押出のためには必要とされ、その一方で射出成形又は圧縮成形による成形品の産生においては、キャビティを充填する間の架橋の開始を回避すべく低い架橋速度が必要である。
【００２６】
使用される過酸化物の性質は、このストラクチャーに影響を及ぼし、従って、この加硫物の物理的特性にも影響を及ぼす。過酸化ジアロイル（ビス（２，４−ジクロロベンゾイル）ペルオキシド、ジベンゾイルペルオキシド）は、ビニル基及びメチル基の両者に架橋する。過酸化ジアルキル（過酸化ジクミル、２，５（ジ−ｔｅｒｔ−ブチルペルオキシ）−２，５−ジメチルヘキサン）では他方で、実質的に、ビニル特異的な架橋のみが生じる。
【００２７】
この加硫物のショアー硬度は、この混合物中での過酸化物の量によりある程度制御されてよい。過酸化物の量が増加するにつれて、架橋部位のより高い密度のために、このショアー硬度は増加する。しかしながら、過酸化物の過剰使用は、破断点伸び、引張強さ及び引裂強さの減少を生じる。適用に応じて、過酸化物架橋は、永久歪みを減少し、かつ前記過酸化物の開裂生成物を除去すべく、この加硫物の引き続く熱処理を必要とする。過酸化ジクミルに特異的に生じる典型的な芳香族の臭気に加えて、前記開裂生成物はまた、この加硫物の物理的な特性をも損なう可能性がある（例えば、酸性開裂生成物の場合の戻り）。
【００２８】
充填剤の場合には、補強性充填剤と非補強性充填剤が区別されるべきである。
【００２９】
非補強性充填剤は、シリコーンポリマーとの極端に弱い相互作用により特徴付けられる。これにはチョーク、石英粉末、ケイソウ土、雲母、カオリン、Ａｌ（ＯＨ）3及びＦｅ2Ｏ3が含まれる。この粒径は、０．１μｍのオーダーにある。前記充填剤の目的は、未加硫状態にある化合物の粘度を上昇させ、かつ加硫ゴムのショアー硬度及び弾性率を増加させることである。表面処理した充填剤の場合には、引裂強さの改善も達成することができる。
【００３０】
補強性充填剤は、＞１２５ｍ2／ｇの表面積を有する特に高度に分散したシリカである。この補強作用は、前記充填剤と前記シリコーンポリマーとの間での結合のためである。このような結合は、シリカの表面でのシラノール基（３〜４．５個のＳｉＯＨ基／ｎｍ2）及びα−、ω−ジヒドロキシポリジメチルシロキサン中のシラノール基との間で、シロキサン鎖中の酸素に対する水素架橋結合によって形成される。この充填剤／ポリマー相互作用は、粘度の上昇及びガラス転移温度及び結晶化挙動の変化を生じさせる。ポリマー／充填剤結合は機械的特性の改善を生じるが、また同様に、このゴムのクレープ硬化を生じる可能性がある。
【００３１】
タルクは、補強性充填剤と非補強性充填剤との中間の位置にある。
【００３２】
充填剤は更に、特殊な効果のためにも使用される。これは、熱安定性の増加のための酸化鉄、酸化ジルコニウムまたはジルコン酸バリウムを含む。
【００３３】
シリコーンゴムは、更なる構成成分として、触媒、架橋剤、着色顔料、付着防止剤、可塑剤及び付着促進剤を含有してよい。
【００３４】
可塑剤は、低い弾性率に調節するために特に必要とされる。内部付着促進剤は、一方ではこの基材と相互作用でき、かつ他方では架橋シリコーンポリマーと相互作用できる、官能性シランベースである（主にＲＴＶ１ゴム中での使用）。
【００３５】
低分子量の又は単量体のシラノールリッチな化合物（例えばジフェニルシランジオール、Ｈ2Ｏ）は、クレープ硬化に反対作用する。これらは、充填剤とより迅速に反応することにより、充填剤のシラノール基との強力過ぎる相互作用からシリコーンポリマーを妨げる。相応する効果は、充填剤をトリメチルシリル基で部分的に被覆すること（トリメチルシランを用いた充填剤の処理）によって達成することもできる。
【００３６】
シロキサンポリマーを化学的に変性すること（フェニルポリマー、ホウ素含有ポリマー）、又はこのポリマーと有機ポリマー（ブタジエン−スチレンコポリマー）とをブレンドすることも可能である。
【００３７】
本発明の有利な一実施態様において、このシリコーンゴムはＬＳＲシリコーンゴムであってよい。
【００３８】
液状シリコーンゴム（ＬＳＲ）は、分子構造の観点で実質的にＨＴＶに相当するが、６分の１のより低い平均分子鎖長を有し、従って１０００分の１のより低い粘度を有する（２０〜４０Ｐａｓ）。２つの成分（Ａ及びＢ）を、処理装置中で等量で使用できるようにし、前記成分は既に、充填剤、加硫化剤、及び場合により、その他の助剤を含有する。
【００３９】
充填剤として、ここではＨＴＶ混合物と同じシリカ及び助剤が使用される。低粘度の出発ポリマーは、特に、均質な分配を達成する必要がある場合には、特別に開発された混合装置中での強力な混和及び十分な混練を必要とする。前記充填剤の取り込みを容易にし、かつクレープ硬化を回避するためには、前記シリカは完全に疎水化される−大抵の場合にはｉｎ  ｓｉｔｕで、この混合操作の間に、ヘキサメチルジシラザン（ＨＭＤＳ、またはＨＭＤＺ）を用いて疎水化される。
【００４０】
ＬＳＲ混合物の加硫は、ヒドロシリル化によって行われ、即ち、Ｐｔ（Ｏ）錯体のｐｐｍ量による触媒作用によりメチルヒドロゲンシロキサン（分子中に少なくとも３個のＳｉＨ基を有する）をポリマー中のビニル基へ付加することによって行われ、その際、供給時に架橋剤及び触媒は別個の成分中に含まれている。特別な阻害剤、例えば１−エチニル−１−シクロヘキサノールは、成分の混合の後の早期の加硫開始を抑制し、室温で約３日間の可使時間を生じさせる。この割合は、白金及び阻害剤濃度によってかなり広範囲に調節することができる。
【００４１】
付加架橋が、過酸化物加硫とは対照的に、これはＨＴＶの場合には通常であるが、ファーネスブラックにより邪魔されることがないので、ＬＳＲ混合物は電気伝導性のシリコーンゴム製品の製造においてますます使用されている（ＨＴＶ混合物において、アセチレンブラックが有利に使用される）。導電性ファーネスブラックは混入され、かつグラファイト又は金属粉体に比べてより容易に分配されることができ、有利には銀である。本発明によるシリコーンゴムは次の利点を有する：
ＬＳＲ（液状シリコーンゴム）に対する試験は、本発明による実施例５及び６の疎水性のドープされた酸化物が、同じ又は類似の表面積を有するエアロジル（aerosil）（熱分解シリカ）に比較して非常に良好な混和及び分散挙動を示すこと、そしてこの化合物が極めてより低い粘度及び降伏価を有することを示した。特に、この加硫物の顕著な高い透明度が有利である。
【００４２】
本発明による疎水性のカリウムドープした二酸化ケイ素でもって、この低ストラクチャー（low structure）のために、極めて低い粘度及び降伏価を既にもたらす材料を使用することが可能である。前記材料は、その疎水性の性質のために、極めて容易にかつ迅速に混和かつ分散できる。従って、これらは、シリコーンゴム混合物の生産の間に高い剪断力に曝されることがない。エネルギー及び材料費の観点における節約は、使用者にとって更なる利点である。加えて、本発明によるシリコーンゴムは、極めて高い透明度の形で改善した光学的特性を示す。
【００４３】
実施例
低ストラクチャーの粉体の製造。
DE 196 50 500に説明したとおりのバーナー配置が使用される。
【００４４】
例１
塩化カリウム溶液から製造されるエアロジルを用いたドーピング
ＳｉＣｌ4  ４．４４ｋｇ／ｈを約１３０℃で蒸発させ、DE 196 50 500によるバーナーの中央の管に移し、水素３．２５Ｎｍ3／ｈと、同様にｘ1：空気５．２５Ｎｍ3／ｈ及び酸素０．５５Ｎｍ3／ｈとを、更に前記管中に供給した。このガス混合物はこの内側バーナーノズルから流れ、水冷した火炎管のバーナー室中へと燃焼した。ケーキングを避けるために、（ジャケット）水素０．５Ｎｍ3／ｈ及び窒素０．２Ｎｍ3／ｈを、更に、この中央ノズルを囲むジャケットノズル中に供給した。
【００４５】
空気４０Ｎｍ3／ｈを更に、前記火炎管中に引き込み、この際前記管はこの周囲からはわずかな減圧下にある。
【００４６】
この軸方向の管中に導入される第２のガス成分は、ＫＣｌ塩の２．５％水溶液から調整されたエアロゾルからなる。使用されるエアロゾル発生器は、２成分ノズルであり、これは、２４７ｇ／ｈのエアロゾルの噴霧出力を生じる。この水性の塩のエアロゾルは、キャリアー空気３．５Ｎｍ3／ｈにより外側で加熱されたパイプを通り、この内側ノズルを１５３℃の出口温度にする。このようにして導入されたカリウム塩含有エアロゾルを火炎中に導入し、この生じる熱分解シリカの特性を相応して変化させた。
【００４７】
この火炎加水分解の後に、この反応ガス及び、（酸化）カリウムでドープされたこの生じる熱分解シリカを、減圧の適用により冷却系中にと通じさせ、この粒子ガス流をこれにより、約１００〜１６０℃に冷却させた。この固体を、フィルター又はサイクロン中で廃ガス流から分離した。酸化カリウムでドープしたこの生じる熱分解シリカは、微細に分割した白色粉体の形で得られる。更なる工程において、前記のドープされたシリカに付着する塩酸の残分を、４００〜７００℃の温度で、空気含有流を用いた処理により除去した。
【００４８】
この生じる熱分解シリカのＢＥＴ表面積は、１０７ｍ2／ｇである。分析により決定された酸化カリウムの含量は、０．１８質量％である。
【００４９】
この製造条件を表１にまとめた。火炎パラメーターを表２に示し、この生じるシリカの更なる分析データを表３に示した。
【００５０】
例２
塩化カリウム溶液から製造されるエアロゾルを用いたドーピング
この手法は、例１に示したとおりである：
ＳｉＣｌ4  ４．４４ｋｇ／ｈを約１３０℃で蒸発させ、DE 196 50 500によるバーナーの中央の管に移し、水素４．７Ｎｍ3／ｈと、同様に空気５．７Ｎｍ3／ｈ及び酸素１．１５Ｎｍ3／ｈとを、更に前記管中に供給した。このガス混合物はこの内側バーナーノズルから流れ、水冷した火炎管のバーナー室中へと燃焼した。ケーキングを避けるために、（ジャケット）水素０．５Ｎｍ3／ｈ及び窒素０．２Ｎｍ3／ｈを、更に、この中央ノズルを囲むジャケットノズル中に供給した。
【００５１】
空気２５Ｎｍ3／ｈを更に、前記火炎管中に引き込み、この際前記管はこの周囲からはわずかな減圧下にある。
【００５２】
この軸方向の管中に導入される第２のガス成分は、ＫＣｌ塩の９％水溶液から調整されたエアロゾルからなる。使用されるエアロゾル発生器は、２成分ノズルであり、これは、１９７ｇ／ｈのエアロゾルの噴霧出力を生じる。この水性の塩のエアロゾルは、キャリアー空気４Ｎｍ3／ｈにより外側で加熱されたパイプを通り、この内側ノズルを１２３℃の出口温度にする。このように導入されたカリウム塩含有エアロゾルは、この生じる熱分解シリカの特性を相応して変更させた。
【００５３】
この火炎加水分解の後に、この反応ガス及び生じるドープされた熱分解シリカを、減圧の適用により冷却系中にと通じさせ、この粒子ガス流をこれにより、約１００〜１６０℃に冷却させた。この固体を、フィルター又はサイクロン中で廃ガス流から分離した。
【００５４】
（酸化）カリウムでドープしたこの生じる熱分解シリカは、微細に分割した白色粉体の形で得られる。更なる工程において、前記シリカに付着する塩酸の残分を、４００〜７００℃の温度で、空気含有流を用いた処理により除去した。
【００５５】
この熱分解シリカのＢＥＴ表面積は、１２７ｍ2／ｇである。
【００５６】
この製造条件を表１にまとめた。火炎パラメーターを表２に示し、この生じるシリカの更なる分析データを表３に示した。
【００５７】
例３
塩化カリウム溶液から製造されたエアロゾルを用いたドーピング
ＳｉＣｌ4  ４．４４ｋｇ／ｈを約１３０℃で蒸発させ、DE 196 50 500によるバーナーの中央の管に移し、水素２．５Ｎｍ3／ｈと、同様に酸素７Ｎｍ3／ｈとを、更に前記管中に供給した。このガス混合物はこの内側バーナーノズルから流れ、水冷した火炎管のバーナー室中へと燃焼した。ケーキングを避けるために、（ジャケット）水素０．３Ｎｍ3／ｈ及び窒素０．２Ｎｍ3／ｈを、更に、この中央ノズルを囲むジャケットノズル中に供給した。
【００５８】
空気４５Ｎｍ3／ｈを更に、前記火炎管中に引き込み、この際前記管はこの周囲からはわずかな減圧下にある。
【００５９】
この軸方向の管中に導入される第２のガス成分は、ＫＣｌ塩の２．４８％水溶液から調整されたエアロゾルからなる。使用されるエアロゾル発生器は、２成分ノズルであり、これは、２０４ｇ／ｈのエアロゾルの噴霧出力を生じる。この水性の塩のエアロゾルは、キャリアー空気３．５Ｎｍ3／ｈにより外側で加熱されたパイプを通り、この内側ノズルを１６０℃の出口温度にする。このように導入されるカリウム塩含有エアロゾルは、この生じる熱分解シリカの特性を相応して変化させた。
【００６０】
この火炎加水分解の後に、この反応ガス及び、（酸化）カリウムでドープされたこの生じる熱分解シリカを、減圧の適用により冷却系中にと通じさせ、この粒子ガス流をこれにより、約１００〜１６０℃に冷却させた。この固体を、フィルター又はサイクロン中で廃ガス流から分離した。
【００６１】
（酸化）カリウムでドープしたこの生じる熱分解シリカは、微細に分割した白色粉体の形で得られる。更なる工程において、前記シリカに付着する塩酸の残分を、４００〜７００℃の温度で、空気含有流を用いた処理により除去した。
【００６２】
この生じる熱分解シリカのＢＥＴ表面積は、２０８ｍ2／ｇである。分析により決定された酸化カリウムの含量は、０．１８質量％である。
【００６３】
この製造条件を表１にまとめた。火炎パラメーターを表２に示し、この生じるシリカの更なる分析データを表３に示した。
【００６４】
例４
塩化カリウム溶液から製造されたエアロゾルを用いたドーピング
ＳｉＣｌ4  ４．４４ｋｇ／ｈを約１３０℃で蒸発させ、DE 196 50 500による公知の構造のバーナーの中央の管に移し、水素２．０Ｎｍ3／ｈと、同様に空気６．７Ｎｍ3／ｈとを、更に前記管中に供給した。このガス混合物はこの内側バーナーノズル中から流れ、水冷した火炎管のバーナー室中へと燃焼した。ケーキングを避けるために、（ジャケット）水素０．３Ｎｍ3／ｈ及び窒素０．２Ｎｍ3／ｈを、更に、この中央ノズルを囲むジャケットノズル中に供給した。
【００６５】
空気３５Ｎｍ3／ｈを更に、前記火炎管中に引き込み、この際前記管はこの周囲からはわずかな減圧下にある。この軸方向の管中に導入される第２のガス成分は、ＫＣｌ塩の２．４８％水溶液から調整されたエアロゾルからなる。使用されるエアロゾル発生器は、２成分ノズルであり、これは、２４６ｇ／ｈのエアロゾルの噴霧出力を生じる。この水性の塩のエアロゾルは、キャリアー空気３．５Ｎｍ3／ｈにより外側で加熱されたパイプを通り、この内側ノズルを１６０℃の出口温度にする。このように導入されたカリウム塩含有エアロゾルを火炎中に導入し、この生じる熱分解シリカの特性を相応して変更させた。
【００６６】
この火炎加水分解の後に、この反応ガス及び、（酸化）カリウムでドープされたこの生じる熱分解シリカを、減圧の適用により冷却系中にと通じさせ、この粒子ガス流をこれにより、約１００〜１６０℃に冷却させた。この固体を、フィルター又はサイクロン中で廃ガス流から分離した。
【００６７】
（酸化）カリウムでドープしたこの生じる熱分解シリカは、微細に分割した白色粉体の形で得られる。更なる工程において、このドープされたシリカに付着する塩酸の残分を、４００〜７００℃の温度で、空気含有流を用いた処理により除去した。
【００６８】
この生じる熱分解シリカのＢＥＴ表面積は、３２４ｍ2／ｇである。分析により決定された酸化カリウムの含量は、０．１８質量％である。
【００６９】
この製造条件を表１にまとめた。火炎パラメーターを表２に示し、この生じるシリカの更なる分析データを表３に示した。
【００７０】
表１
ドープされた熱分解シリカの製造における実験条件
【表１】
2008520531.tif 000005
【００７１】
説明：
一次空気＝中央の管中の空気の量；Ｈ2中心部＝中央の管中の水素；ガス温度＝中央の管のノズルでのガス温度；エアロゾルの量＝エアロゾルの形に変換される塩の溶液の質量流量；エアロゾル空気＝エアロゾル中のキャリアーガス（空気）の量
表２
ドープされた熱分解シリカの製造における火炎パラメーター
【表２】
2008520531.tif 000006
【００７２】
説明：ガンマ中心部＝中央の管中の水素の割合；ラムダ中心部＝中央の管中の酸素の割合；ガンマ及びラムダの正確な計算及び定義に関しては、EP 0 855 368を参照のこと；ｖｋnorm＝標準条件（２７３Ｋ、１ａｔｍ）下での流出速度。
【００７３】
表３
例１〜４により得られる試料の分析データ
【表３】
2008520531.tif 000007
【００７４】
説明：ｐＨ４％ｓｕｓ＝４％の水性懸濁液のｐＨ値；ＤＢＰ＝ジブチルフタラート吸収量、ｎ．ｅ．＝装置はこの終点を検出しない。
【００７５】
実施例
疎水化操作
例５の製造
例３において説明された親水性の、Ｋドープされたシリカ２．５ｋｇを混合機中に配置し、強力に混合しながら、最初に水０．１２５ｋｇで、次いで２成分ノズルを用いて、ヘキサメチルジシラザン０．３ｋｇで吹付けた。この吹付けが完了すると、混合を更なる１５分間継続し、この後に２５℃での５時間の、次いで１２０℃での２時間の熱処理が引き続いた。
【００７６】
例６の製造
例４において説明された親水性の、Ｋドープされたシリカ２．５ｋｇを混合機中に配置し、強力に混合しながら、最初に水０．１２５ｋｇで、次いで２成分ノズルを用いて、ヘキサメチルジシラザン０．４５ｋｇで吹付けた。この吹付けが完了すると、混合を更に１５分間継続し、この後に２５℃での５時間の、次いで１２０℃での２時間の熱処理が引き続いた。
【００７７】
本発明による、カリウムでドープされた、疎水性の、熱分解シリカのシリコーンゴム中での試験
表４
分析データ
【表４】
2008520531.tif 000008
【００７８】
表４からの生成物をＬＳＲシリコーン調製物中で試験した。比較可能である表面積を有する親水性の出発生成物であるエアロジル（熱分解により製造されたシリカ）を、比較材料として使用した。
【００７９】
ＬＳＲシリコーンゴム
遊星型溶解機中で、２０％のシリカを緩やかな速度（５０／５００ｍｉｎ-1遊星型混合機／溶解機プレート）で混和し、次いで３０分間高速（１００／２０００ｍｉｎ-1）で分散させた。
【００８０】
この混和後、この混合物は、低粘度の流動可能な材料を形成した。３０分間の分散後、この粘度はわずかに減少した。
【００８１】
この親水性の出発材料が、同じように混和することができないか又は低濃度でのみ混和することができる一方で、例５及び例６は容易に混和されることができ、かつ明らかに良好な湿潤性及び極めて低いレオロジー特性を示し、特に、流動性の尺度である降伏価は０  Ｐａに近かった。
【００８２】
同じ濃度において、前記の疎水性の比較可能なシリカは、この高すぎる増粘作用のために、もはや混和されることができなかった（表５）。
【００８３】
表５
２０％シリカでのレオロジー特性
【表５】
2008520531.tif 000009
*：この生成物は、高すぎる増粘作用のために、この濃度（２０％）で混和されることができなかった。
【００８４】
この混合物を次いで架橋させ、この標準的な調製物（０．３％以下の乾燥減量を有する疎水性充填剤に関して最適化されている）は、架橋剤の量（触媒及び阻害剤は未変更のままである）が、この使用される親水性充填剤のより高い乾燥減量に応じて増加するように変更されている。
【００８５】
表６
２０％のシリカを有する加硫物の機械的及び光学的特性
【表６】
2008520531.tif 000010
【００８６】
機械的及び光学的試験の結果を表６にまとめた。例６による混合物の驚異的に高い透明度が特に言及されるべきであり、これは、その他のいかなる生成物でも達成できなかった。本発明によるシリカを含有する混合物の高い引裂強さもまた意外であった。
【国際調査報告】
2008520531.tif 000014
2008520531.tif 000015
2008520531.tif 000016